ЛЕГКАЯ ТОНКАЯ ГИБКАЯ ПЕРЧАТКА С ПОЛИМЕРНЫМ ПОКРЫТИЕМ И СПОСОБ ЕЕ ПРОИЗВОДСТВА

1. Перчатка, содержащая
вязаную подкладку, имеющую множество петель, сделанных из нити с номером 221 денье или менее, и
полимерное латексное покрытие, приклеенное к вязаной подкладке, при этом
полимерное латексное покрытие проникает наполовину или более в толщину вязаной подкладки, но не проникает на всю толщину вязаной подкладки, по меньшей мере, на части вязаной подкладки, и
полимерное латексное покрытие имеет толщину в диапазоне 0,75-1,25 толщины вязаной подкладки, причем контактирующая с кожей поверхность вязаной подкладки по существу свободна от полимерного латексного покрытия.
2. Перчатка по п.1, в которой промежуток между петлями составляет приблизительно один - три диаметра нити.
3. Перчатка по п.1, в которой нить имеет номер в диапазоне приблизительно 70-221 денье.
4. Перчатка по п.1, в которой полимерное латексное покрытие имеет множество полостей.
5. Перчатка по п.1, в которой петли сформированы иглой №18.
6. Перчатка по п.1, которая имеет толщину в диапазоне от приблизительно 0,60 до приблизительно 1,14 мм.
7. Перчатка по п.1, у которой показатель жесткости по Кларку меньше приблизительно 5 см.
8. Перчатка по п.1, в которой полимерное латексное покрытие выбрано из группы, состоящей из натурального каучука, синтетического полиизопрена, бутадиен-стирольного, карбоксилатного или некарбоксилатного акрилонитрилбутадиенового, хлоропренового, полиакрилового каучука, бутилкаучука, полиуретана на основе сложных эфиров на водной основе, полиуретана на основе простых эфиров на водной основе или их комбинаций.
9. Перчатка по п.1, в которой полимерное латексное покрытие вспенено.
10. Перчатка по п.1, в которой полимерное латексное покрытие покрыто водным фторсодержащим дисперсионным покрытием на поверхности, удаленной от клейкой поверхности вязаной подкладки.
11. Способ производства легкой гибкой перчатки, согласно которому
a) изготавливают вязаную подкладку в форме перчатки с промежутками между нитями от одного до трех диаметров нити, причем нить имеет номер приблизительно 221 денье или менее;
б) помещают вязаную подкладку на керамическом или металлическом формирователе, имеющем форму руки;
в) погружают формирователь и вязаную подкладку в раствор коагулянта;
г) вынимают формирователь и вязаную подкладку, покрытую коагулянтом;
д) погружают формирователь и подкладку, покрытую коагулянтом, в резервуар, содержащий водную полимерную латексную эмульсию, так, чтобы полимерная латексная эмульсия проникла наполовину или более в толщину вязаной подкладки и не проникла на всю толщину вязаной подкладки, по меньшей мере, на части вязаной подкладки;
е) желатинируют полимерную латексную эмульсию на поверхности вязаной подкладки, покрытой коагулянтом, и в промежутках между нитями вязаной подкладки, создавая преграду для предотвращения дальнейшего проникновения полимерной латексной эмульсии;
ж) вынимают формирователь и вязаную подкладку, покрытую желатинизированным полимерным латексным покрытием; и
з) нагревают формирователь и вязаную подкладку, покрытую желатинизированным полимерным латексным покрытием, до такой температуры, чтобы вулканизировать латексное покрытие для получения вулканизированной перчатки с вязаной подкладкой, приклеенной к вулканизированному полимерному латексному покрытию.
12. Способ по п.11, согласно которому при изготовлении вязаной подкладки в форме перчатки используют вязальную машину с иглой №18.
13. Способ по п.11, согласно которому формирователь и подкладку, покрытую коагулянтом, погружают в резервуар, содержащий водную полимерную латексную эмульсию, на глубину приблизительно от 0,2 см до приблизительно 5 см.
14. Способ по п.11, согласно которому водный фторсодержащий состав наносят на желатинизированный полимерный латекс до вулканизации.
15. Способ по п.11, согласно которому латексный слой, желатинизированный после этапа е), погружают в водную латексную эмульсию для образования второго латексного слоя и подвергают обработке в псевдоожиженной соленой ванне для создания полостей и желатинизирования второго слоя, который промывают для удаления соли с образованием полостей во втором слое латекса.